(57)【要約】【課題】  簡単な塗布法により高透過率及び高耐食性を有するα−アルミナ膜を形成することができる方法、この方法における塗布液として使用するための組成物、この方法により得られるα−アルミナ膜を提供する。【解決手段】ベーマイトゾルと、焼成によりＳｉＯ2を生成する成分とを含む焼結体原料を、水又は水と有機溶媒との混合溶媒中に分散させてなる組成物を基板上に塗布する工程と、この塗布膜を１２００〜１４００℃で焼成する工程とを含むα−アルミナ膜の製造方法。α−アルミナ膜の含量が８５重量％以上であり、膜厚が０．６μｍ以上であり、かつ膜厚１．０μｍの場合の波長５５０ｎｍにおける光の透過率が９０％以上であるα−アルミナ膜。【選択図】なし【特許請求の範囲】
【請求項１】
ベーマイトゾルと、焼成によりＳｉＯ2を生成する成分とを含む焼結体原料を、水又は水と有機溶媒との混合溶媒中に分散させてなるα−アルミナ膜形成用組成物。
【請求項２】
組成物を焼成することにより得られる膜中に、α−アルミナが８５〜９９．９５重量％、焼成によりＳｉＯ2が０．０５〜１５重量％含まれるように、ベーマイト及び焼成によりＳｉＯ2を生成する成分が含まれる請求項１に記載の組成物。
【請求項３】
ベーマイトが、アルミナ換算で組成物の全量に対して２〜３０重量％含まれる請求項１又は２に記載の組成物。
【請求項４】
ベーマイトの一次粒子の平均粒径が１００ｎｍ以下である請求項１、２又は３に記載の組成物。
【請求項５】
焼成によりＳｉＯ2を生成する成分が、水および／または有機溶媒に分散性のシリカ、アルコキシシラン化合物、エポキシ基含有アルコキシシラン化合物、アクリル基含有アルコキシシラン化合物からなる群より選ばれる少なくとも１種である請求項１〜４のいずれかに記載の組成物。
【請求項６】
さらに、α−アルミナ粉末を、組成物を焼成した後の膜中にα-アルミナ粉末由来のアルミナ含量が１０重量％以下になるように含む請求項１〜５のいずれかに記載の組成物。
【請求項７】
さらに、重合性成分及び光重合開始剤を含む請求項１〜６のいずれかに記載の組成物。
【請求項８】
請求項１〜７のいずれかに記載の組成物を基板上に塗布する工程と、この塗布膜を１２００〜１４００℃で焼成する工程とを含むα−アルミナ膜の形成方法。
【請求項９】
α−アルミナ膜の含量が８５重量％以上であり、膜厚が０．６μｍ以上であり、かつ膜厚１．０μｍの場合の波長５５０ｎｍにおける光の透過率が９０％以上であるα−アルミナ膜。
【請求項１０】
実質的にα−アルミナ及びＳｉＯ2のみ含む請求項９に記載のα−アルミナ膜。
【請求項１１】
原料組成物の塗布及び焼成により得られたものである請求項９又は１０に記載のα−アルミナ膜。
【請求項１２】
基板上の一部又は全部に、請求項９〜１１のいずれかに記載のα−アルミナ膜が形成されてなる半導体基板。
【請求項１３】
請求項１２に記載の半導体基板と、この半導体基板上の一部又は全部に形成された化合物半導体層とを備える半導体素子。
【発明の詳細な説明】
【技術分野】
【０００１】
本発明は、発光ダイオードディスプレイ、ELディスプレイ、液晶ディスプレイ、プラズマディスプレイのようなフラットパネルディスプレイ；集積回路；蛍光灯などの耐食保護膜や絶縁膜として用いられる透光性α−アルミナ膜、このα-アルミナ膜を形成するための組成物、及びこのα−アルミナ膜の形成方法に関する。
また本発明は、α−アルミナ膜が形成された半導体基板、及びこれを用いた半導体素子に関する。
【背景技術】
【０００２】
セラミックス、特にアルミナセラミックスは、絶縁性、耐食性、熱特性、電気的特性、機械的特性に優れることから、これらの特性を生かしてエレクトロニクス分野で大量に使用されている。また、素子の小型化、高密度化に伴い、アルミナセラミックスの信頼性の向上が求められている。
【０００３】
一般に、多結晶セラミックスが光を透過させるためには、表面が滑らかであること、粒界に不純物層がないこと、及び結晶粒子径を均一にすることにより、光の散乱源である閉塞気孔を排除すること等が必要である。気孔の排出は、粒成長の過程で粒界を通して行われるが、気孔が排出される前に粒子成長してしまうと、成長した結晶内部に気孔が取り込まれてしまい、高い透光性を有する焼結体が得られ難い。
【０００４】
透光性アルミナ焼結体は、最も一般的には、焼結助剤として酸化マグネシウム（ＭｇＯ）を使用して製造されている。例えば、米国特許第３，０２６，２１０号は、アルミナ粉末にＭｇＯを０．５重量％以下の比率で添加して真空中、又は水素雰囲気中で１７５０〜１９００℃で焼成することにより、透光性を有し高密度なアルミナ質焼結体が得られたことを開示している。ＭｇＯを添加する場合、高温で焼成を行っても異常粒成長が生じず、結晶粒子が均一で気孔の少ない焼結体が得られることが知られている。ＭｇＯの添加による結晶粒界での粒成長の抑制効果は、結晶粒界でスピネル相を形成することによるとされている。
【０００５】
また、マグネシウム成分を添加しない方法が、特開平８−３０１６６６号に開示されている。同公報の方法では、Ａl2Ｏ3、Ｓc2Ｏ3、及びＬa2Ｏ3からなる粉末セラミックス原料を含むスラリーを鋳込み成形し、さらに仮焼、塩酸処理、一次焼結（本焼）、二次焼結（熱間静水圧プレス処理）を行うことにより、透光性アルミナセラミックス製品を得ている。
【０００６】
しかし、この方法は、高価な遷移金属元素酸化物や熱間静水圧プレス装置を必要とし、また工程が複雑であることからもコスト高になる。
【０００７】
また、アルミナ焼結体については、酸、アルカリ、イオンプラズマ等に対する高い耐食性が要求されている。
【０００８】
アルミナ焼結体に残留気孔や不純物が多く存在すると、酸溶液、アルカリ溶液、又はイオンプラズマにより侵食を受け易くなる。透光性の高いアルミナ焼結体の場合は、残留気孔が少なくなるため、不純物量が耐食性に大きな影響を与える。前述したように、透光性アルミナの焼結には焼結助剤としてＭｇＯを用いるのが一般的である。このため、焼結体中にマグネシウム成分が残留して、酸、アルカリ、イオンプラズマ等に対する耐久性が低下することが知られている（特開平８−２４５２５９号、照明学会誌、第７４巻（１９９０年）第９号、第34項など）。
【０００９】
すなわち、アルミナ焼結体がイオンプラズマ、酸溶液、又はアルカリ溶液と接触する環境下で使用されると、粒界部分に存在するマグネシウムがこれらと化学反応し、その結果アルミナ組織が脱落したり、化学反応により生じた物質が焼結体内に沈着する。このため、例えば半導体製造装置部材の表面の平滑性が失われて精度が低下したり、ウェハーが汚染されるなどの難点がある。
【００１０】
例えば、特許文献１は、ベーマイトゾルにＳｉＯ2成分、ＭｇＯ成分、ＣａＯ成分を添加した原料を使用し、焼結することにより、透光性アルミナを製造する方法を開示しているが、この方法により得られた透光性アルミナは耐食性が悪い。
【００１１】
焼結助剤として添加したマグネシウム以外にも、アルカリ金属元素（特に、Ｌｉ、Ｎａ、Ｋ）、アルカリ土類金属元素（特に、Ｃａ）がイオンプラズマ、酸溶液、アルカリ溶液と化学反応する。従って、これらの元素を含む物質を原料として使用しないことが透光性アルミナの耐久性を高める上で重要である。
【００１２】
アルミナの中でも、アルミナ薄膜については、その形成方法として、スパッタリング法、蒸着法などの気相法がよく用いられている。しかし、これらの方法は複雑であり、また真空設備などの大掛かりな装置を必要とするため、コスト高になる。
【００１３】
一方、原料の塗布及び焼成によりアルミナ薄膜を形成する方法は、大掛かりな装置を必要とせず、簡単、かつ大量生産を行える等の利点がある。
【００１４】
しかし、塗布法として、オクチル酸アルミニウム等の有機酸アルミニウムを原料として含む塗布液を用いる場合には、焼成後の膜内に有機酸由来の炭素が残存し易く、そのため高品質なアルミナ膜が得られ難い。
【００１５】
またゾル−ゲル法により、アルミナ膜を形成する場合は、通常、アルミニウムのメトキシド、エトキシド、プロポキシドなどの金属アルコキシドに、必要に応じて安定化剤を添加した塗布液を使用する。
【００１６】
しかし、アルミニウムアルコキシドは、加水分解し易いため、不活性ガス雰囲気中で取り扱う必要があり、作業性が悪い。また、基板上にアルミニウムアルコキシドを塗布した後、長時間放置したり、作業雰囲気の湿度が高い場合は、アルミニウムアルコキシドが加水分解し易いため、その結果、膜の均一性が阻害されて、高品質のアルミナ膜を得ることは困難である。
しかも、有機酸アルミニウムやアルミニウムアルコキシドを原料として用いた場合、１回の塗布及び焼成によって得られるアルミナ薄膜の膜厚は０．２μｍ以下程度と非常に薄く、そのためピンホール等の欠陥が生じ易い。耐食保護膜や絶縁膜として信頼性の高い透光性アルミナ膜とするためには、通常１μｍ以上の膜厚が求められており、従来の塗布法では、このような信頼性の高い膜を簡単に得ることは困難である。
【特許文献１】特開平６−２１１５６９号（請求項１など）
【発明の開示】
【発明が解決しようとする課題】
【００１７】
本発明は、簡単な塗布法により高透過率及び高耐食性を有するα−アルミナ膜を形成することができる方法、この方法における塗布液として使用するための組成物、この方法により得られるα−アルミナ膜、並びに、このようなα−アルミナ膜を備える半導体基板及び半導体素子を提供することを課題とする。
【課題を解決するための手段】
【００１８】
上記課題を解決するために本発明者は鋭意研究を重ね、以下の知見を得た。
(i)  ベーマイトゾルと、焼成によりＳｉＯ2を生成する成分とを含む焼結体原料を、水又は水と有機溶媒との混合溶媒中に分散させてなる分散液を基板上に塗布し、１２００〜１４００℃で焼成することにより、極めて透光性が高く、かつ耐食性にも優れたα-アルミナ膜が簡単に得られる。
(ii)  上記方法により、１回の塗布で実用上十分な信頼性を有する膜厚のα-アルミナ膜が得られる。
【００１９】
本発明は前記知見に基づき完成されたものであり、以下のα−アルミナ膜形成用組成物、α-アルミナ膜形成方法、α-アルミナ膜、半導体基板、及び半導体素子を提供する。
【００２０】
項１．  ベーマイトゾルと、焼成によりＳｉＯ2を生成する成分とを含む焼結体原料を、水又は水と有機溶媒との混合溶媒中に分散させてなるα−アルミナ膜形成用組成物。
【００２１】
項２．  組成物を焼成することにより得られる膜中に、α−アルミナが８５〜９９．９５重量％、焼成によりＳｉＯ2が０．０５〜１５重量％含まれるように、ベーマイト及び焼成によりＳｉＯ2を生成する成分が含まれる項１に記載の組成物。
【００２２】
項３．  ベーマイトが、アルミナ換算で組成物の全量に対して２〜３０重量％含まれる項１又は２に記載の組成物。
【００２３】
項４．  ベーマイトの一次粒子の平均粒径が１００ｎｍ以下である項１、２又は３に記載の組成物。
【００２４】
項５．  焼成によりＳｉＯ2を生成する成分が、水および／または有機溶媒に分散性のシリカ、アルコキシシラン化合物、エポキシ基含有アルコキシシラン化合物、アクリル基含有アルコキシシラン化合物からなる群より選ばれる少なくとも１種である項１〜４のいずれかに記載の組成物。
【００２５】
項６．  さらに、α−アルミナ粉末を、組成物を焼成した後の膜中にα-アルミナ粉末由来のアルミナ含量が１０重量％以下になるように含む項１〜５のいずれかに記載の組成物。
【００２６】
項７．  さらに、重合性成分及び光重合開始剤を含む項１〜６のいずれかに記載の組成物。
【００２７】
項８．  項１〜７のいずれかに記載の組成物を基板上に塗布する工程と、この塗布膜を１２００〜１４００℃で焼成する工程とを含むα−アルミナ膜の形成方法。
【００２８】
項９．  α−アルミナ膜の含量が８５重量％以上であり、膜厚が０．６μｍ以上であり、かつ膜厚１．０μｍの場合の波長５５０ｎｍにおける光の透過率が９０％以上であるα−アルミナ膜。
【００２９】
項１０．  実質的にα−アルミナ及びＳｉＯ2のみ含む項９に記載のα−アルミナ膜。
【００３０】
項１１．  原料組成物の塗布及び焼成により得られたものである項９又は１０に記載のα−アルミナ膜。
【００３１】
項１２．  基板上の一部又は全部に、項９〜１１のいずれかに記載のα−アルミナ膜が形成されてなる半導体基板。
項１３．  項１２に記載の半導体基板と、この半導体基板上の一部又は全部に形成された化合物半導体層とを備える半導体素子。
【発明の効果】
【００３２】
本発明によれば、高い透過性及び高い耐食性を兼ね備えるα−アルミナ膜を簡単な塗布法で得ることができる。また１回の塗布により、耐食保護膜や絶縁膜として十分な信頼性を示す膜厚のα−アルミナ膜が得られる。さらに、大気中で比較的低温で焼成することにより、高透過性及び高耐食性を有するα−アルミナ膜が得られる。以上より、製造コストを低く抑えることができる。
【００３３】
また、本発明の組成物中にさらにα−アルミナ粉末が含まれる場合は、α−アルミナの結晶粒径が粗大になりすぎず、一層高い光透過性を有し、また機械的強度に優れるα−アルミナ膜が得られる。
【００３４】
また、本発明の組成物中にさらに重合性成分及び光重合開始剤が含まれる場合は、組成物の塗布、重合性成分の硬化によるパターン形成、現像、及び焼成という簡単な工程により、α−アルミナ膜からなるパターンを形成することができる。
【発明を実施するための最良の形態】
【００３５】
以下、本発明を詳細に説明する。
（Ｉ）α−アルミナ膜形成用組成物
本発明のα-アルミナ膜形成用組成物は、ベーマイトゾルと、焼成によりＳｉＯ2を生成する成分とを含む焼結体原料を、水又は水と有機溶媒との混合溶媒中に分散させてなる組成物である。
ベーマイトゾル
本発明において、ベーマイトは、Ａｌ2Ｏ3・ｘＨ2Ｏ（式中、Ｘは１〜２である）で表されるアルミナ水和物であり、当業界において一般に擬ベーマイトと称されているものも含む。
【００３６】
ベーマイトの一次粒子の平均粒径は小さいほど緻密な膜が得られるため好ましく、例えば１００ｎｍ以下が好ましく、５０ｎｍ以下がより好ましい。上記範囲であれば、緻密な焼結体が得られ、実用上十分な透光性を有するα−アルミナ膜が得られる。
【００３７】
本発明において、平均粒径は動的光散乱法により測定した値である。
【００３８】
ベーマイトゾルは、常法に従い得ることができ、例えば、ベーマイトを水中に分散させ、酢酸、硝酸、塩酸のような公知の解膠剤を用いて解膠することにより調製することができる。また、ベーマイトゾルは市販されており、市販品を使用してもよい。ベーマイトゾルの市販品として、アルミナゾル−５２０（日産化学工業株式会社製）、アルミナクリアーゾル、アルミゾル−１０、アルミゾルＣＳＡ−１１０ＡＤ（以上、川研ファインケミカル株式会社製）、カタロイドＡＳ−２（触媒化成工業株式会社製）などが挙げられる。
【００３９】
ベーマイトゾルの濃度は、組成物中のベーマイト濃度が、アルミナ換算で２〜３０重量％程度になる濃度であることが好ましく、５〜２５重量％程度になる濃度であることがより好ましい。
【００４０】
上記ベーマイト濃度範囲であれば、１回の塗布によりピンホールのような欠陥を有さずかつ良好な均一性を示す膜が得られるとともに、粘度が高くなり過ぎず均一に塗布でき、さらに塗布膜の焼成後に膜に亀裂が発生し難い組成物が得られる。
【００４１】
ベーマイトの純度は高い方が好ましいが、例えば９９．９％以上が好ましく、９９．９９％以上がより好ましい。上記範囲であれば、不純物が極めて少ない、結晶性に優れたα−アルミナ薄膜が得られる。
【００４２】
ベーマイトゾルは、得られるα-アルミナ膜中のアルミナ含量が通常８５〜９９．９５重量％程度、好ましくは９０〜９９．５重量％程度になる比率で本発明の組成物中に含まれていればよい。
焼成によりＳｉＯ2を生成する成分
本発明の組成物は、焼結助剤としてＳｉＯ2を生成する成分を含む。特に、焼結助剤として実質的に、焼成によりＳｉＯ2を生成する成分のみ含むことが、耐食性の点で好ましい。
【００４３】
焼成によりＳｉＯ2を生成する成分は、焼結及び粒成長に作用する。このＳｉＯ2成分は、得られるα-アルミナ膜中のＳｉＯ2含量が通常０．０５〜１５重量％程度、好ましくは０．５〜１０重量％程度になる比率で本発明の組成物中に含まれていればよい。上記の範囲であれば、焼結中に膜中の気孔が十分に除去されて緻密な、ひいては高い透光性を有するα-アルミナ膜が形成される。また上記範囲であれば、膜中のムライト相（Ａｌ6Ｓｉ2Ｏ13）が多くなりすぎることがなく、その結果耐薬品性、耐食性に優れた膜となる。さらに、膜中のα−アルミナ含量が少なくなりすぎることがなく、その結果例えばα−アルミナ膜を化合物半導体用基板に使用する場合に、膜上に形成される化合物半導体相の結晶性が低下することがない。
【００４４】
焼成によりＳｉＯ2を生成するゾル又は塩の純度は、高い方が好ましく、例えば９９．９％以上が好ましく、９９．９９％以上がより好ましい。上記範囲であれば不純物が極めて少ない、結晶性に優れたα−アルミナ薄膜が得られる。
【００４５】
焼成によりＳｉＯ2を生成する成分としては、焼成によりＳｉＯ2を生成するゾル又は塩が挙げられる。
【００４６】
このようなゾルとしては、水および／または有機溶媒に分散性のシリカが挙げられる。本発明における水および／または有機溶媒に分散性のシリカとは、一次粒子の平均粒子径が通常１〜１００ｎｍ程度のアモルファスＳｉＯ2の離散微粒子が水および／または有機溶媒中に分散したゾルを指す。水および／または有機溶媒に分散性のシリカは、一次粒子の平均粒子径が小さい方が緻密な膜が得られるため好ましく、例えば１〜５０ｎｍ程度のものが好ましく、１〜３０ｎｍ程度のものがより好ましい。
【００４７】
また、水および／または有機溶媒に分散性のシリカは市販品を使用することもできる。市販品としては、例えば、スノーテックスＯ、スノーテックスＯＸＳ、メタノールシリカゾル、ＩＰＡ−ＳＴ（以上、日産化学工業株式会社製）、Ｃａｔａｌｏｉｄ−ＳＮ（触媒化成工業株式会社製）等が挙げられる。
【００４８】
ＳｉＯ2成分として水および／または有機溶媒に分散性のシリカを用いる場合は、適切な濃度のベーマイトゾルと水および／または有機溶媒に分散性のシリカとを混合するだけで組成物を調製することができ、或いは、さらに水や有機溶媒を添加して組成物を調製してもよい。
【００４９】
また、焼成によりＳｉＯ2を生成する塩としては、例えばテトラメトキシシラン、テトラエトキシシランのようなアルコキシシラン化合物；３−グリシドキシプロピルトリメトキシシラン、３−グリシドキシプロピルメチルジエトキシシラン、β−（３，４−エポキシジクロヘキシル）エチルトリメトキシシランのようなエポキシ基含有アルコキシシラン化合物；３−メタクリロキシプロピルトリメトキシシラン、３−メタクリロキシプロピルメチルジメトキシシランのようなアクリル基含有アルコキシシラン化合物などが挙げられる。
【００５０】
焼成によりＳｉＯ2を生成する成分としては、緻密な膜が形成されやすい点で、アルコキシシラン化合物、エポキシ基含有アルコキシシラン化合物、アクリル基含有アルコキシシラン化合物、並びに水および／または有機溶媒に分散性のシリカが好ましく、エポキシ基含有アルコキシシラン化合物、アクリル基含有アルコキシシラン化合物、並びに水および／または有機溶媒に分散性のシリカがより好ましい。
溶媒
溶媒としては、水又は水と有機溶媒との混合溶媒を用いる。本発明において用いる溶媒は焼結体原料を分散させるためのものであるため、溶媒として必ずしも有機溶媒を使用しなくてもよい。本発明の組成物に含まれる各物質の種類、本発明の組成物が塗布される基板の材料、及び塗布方法等の組み合わせによって異なるが、溶媒として水のみを用いて組成物を調製すると、その表面張力が大きく基板上に塗布膜を均一に形成できない場合もある。このような場合に、溶媒に有機溶媒を添加すればよい。
【００５１】
組成物に含まれる各物質の種類、ベーマイトと溶媒との比率、基板の材料、及び塗布方法等によって異なるが、全溶媒に対する水の割合を１０〜１００重量％程度とするのが好ましく、２０〜１００重量％程度とするのがより好ましく、２５〜１００重量％程度とするのがさらにより好ましい。上記範囲であれば、極めて優れた分散体となる。但し、全溶媒に占める水の割合はこの範囲には限定されず、有機溶媒の水に対する溶解度も考慮して適宜定めればよい。
【００５２】
有機溶媒としては、水と相溶する溶媒を使用できる。具体的には、有機溶媒としては、２０℃における水に対する溶解度が１重量％以上の有機溶媒を使用することができ、水との混合量を上記範囲内で調整することにより均一溶媒を得ることができる。
【００５３】
このような溶解性を有する有機溶媒の種類は特に限定されず、例えばアルコール、カルボン酸、エステル、ケトン、エーテル、アミド化合物、窒素化合物等のそれ自体公知の有機溶媒から選択して使用できる。
【００５４】
このようなアルコール系溶媒としては、メタノール、エタノ−ル、ｎ−プロピルアルコール、イソプロピルアルコール、ｔ−ブチルアルコール（以上、２０℃における水に対する溶解度が無限大である溶媒即ち水と無限に相溶する溶媒）、ｎ−ブチルアルコール、ｓｅｃ−ブチルアルコール、（以上、２０℃における水に対する溶解度が約１０重量％の溶媒）のようなアルカノール類；シクロヘキサノール（２０℃における水に対する溶解度が約４重量％の溶媒）のようなシクロアルカノール類；エチレングリコールモノメチルエーテル、エチレングリコールモノエチルエーテル、エチレングリコールモノイソプロピルエーテル、エチレングリコールモノｎ−ブチルエーテル、ジエチレングリコールモノメチルエーテル、ジエチレングリコールモノエチルエーテル、ジエチレングリコールモノブチルエーテル、プロピレングリコールモノメチルエーテル、プロピレングリコールモノエチルエーテル、ジプロピレングリコールモノメチルエーテル、ジプロピレングリコールモノエチルエーテル、トリプロピレングリコールモノメチルエーテル（以上、２０℃における水に対する溶解度が無限大である溶媒）のようなアルキレングリコールエーテル類；エチレングリコールモノメチルエーテルアセテート（２０℃における水に対する溶解度が無限大である溶媒）、エチレングリコールモノエチルエーテルアセテート（２０℃における水に対する溶解度が約２３重量％である溶媒）のようなアルキレングリコールアセテート類などが挙げられる。
【００５５】
このようなカルボン酸系溶媒としては、酢酸、プロピオン酸、ｎ−酪酸、α−メチル酪酸、ｉ−吉草酸などが挙げられる。
【００５６】
このようなエステル系溶媒としては、酢酸エチル、酢酸プロピル、酢酸ｎ−ブチルなどが挙げられる。
【００５７】
このようなケトン系溶媒としては、アセトン、メチルエチルケトンなどが挙げられる。
【００５８】
このようなエーテル系溶媒としては、ジエチルエーテルのような鎖式エーテル；テトラヒドロフラン、ジオキサンのような環式エーテルが挙げられる。
【００５９】
このようなアミド化合物系溶媒としては、ホルムアミド、Ｎ−メチルホルムアミドなどが挙げられる。
【００６０】
このような窒素化合物系溶媒としてはＮ−メチルピロリドンなどが挙げられる。
【００６１】
溶媒は１種を単独で又は２種以上を混合して使用できる。
【００６２】
有機溶媒としては特にアルコール系溶媒、アミド系溶媒、窒素化合物系溶媒が好ましい。中でも、２０℃における水に対する溶解度が約１０重量％以上の溶媒が好ましく、前記溶解度が約２０重量％以上の溶媒がより好ましく、さらには前記溶解度が無限大である溶媒が最も好ましい。
【００６３】
２０℃における水に対する溶解度が無限大である溶媒としては、メタノール、エタノール、エチレングリコールモノメチルエーテル、エチレングリコールモノエチルエーテルのようなアルコール系溶媒；ホルムアミド、Ｎ，Ｎ−ジメチルホルムアミドのようなアミド化合物系溶媒；Ｎ−メチルピロリドンのような窒素化合物系溶媒等が挙げられる。
その他の成分
本発明の組成物には、薄膜形成用塗布液に通常含まれる添加剤が含まれていてよい。添加剤は水溶性の添加剤であってもよく、水難溶性の添加剤であってもよい。水に溶解し難い添加剤を用いる場合は、均一な薄膜を形成する上では、溶媒として水と有機溶媒との混合溶媒を用いることによりその添加剤を溶解させることが望ましい。
【００６４】
本発明の組成物には、成膜助剤が含まれていてもよい。成膜助剤は、水に分散又は溶解させることができるポリマーやポリマーエマルジョンからなる公知の成膜助剤を使用できる。成膜助剤を添加することにより、組成物の粘度を調整して、基板と組成物との濡れ性、及び焼成後の膜と基板との密着性を向上させることができる。
【００６５】
このような公知の成膜助剤としては、ポリエチレンオキサイド、ポリエチレングリコール、ポリビニルアルコール、ポリビニルピロリドン、ヒドロキシプロピルセルロース、水溶性エポキシ樹脂、ウレタン系エマルジョン、アクリル系エマルジョン等が挙げられる。中でも、ポリエチレンオキサイド、ポリエチレングリコール、ポリビニルアルコール、ポリビニルピロリドン、ヒドロキシプロピルセルロースが好ましい。
【００６６】
成膜助剤を添加する場合のその比率は、組成物中に０．５〜１０重量％程度であることが好ましい。上記の範囲であれば、その効果が十分に得られるとともに、塗布膜の焼成時に膜に亀裂が生じてα―アルミナ膜の均一性が低下したり、焼成後の膜内に成膜助剤由来の炭素が残存してα−アルミナ膜の光透過率が低下したりすることがない。
【００６７】
また本発明の組成物には、低温焼成における緻密化促進剤として、α−アルミナ粉末が含まれていてもよい。α−アルミナの一次粒子の平均粒径は、小さい方が好ましく、例えば１００ｎｍ以下であることが好ましい。この範囲であれば、焼成により得られる膜中のα−アルミナの結晶粒径が粗大になりすぎず透光性及び機械的強度に優れた膜が得られる。
【００６８】
α−アルミナ粉末の配合比率は、得られるα−アルミナ膜中のα−アルミナ粉末由来のアルミナ含量が好ましくは１０重量％以下、より好ましくは５重量％以下になる量とすればよい。上記の範囲であれば、高い透光性を保ちつつ、膜を緻密にして機械的強度に優れたα−アルミナ膜が得られる。
【００６９】
さらに本発明の組成物には、その使用目的に応じて、重合性成分及び光重合開始剤が含まれていてもよい。
【００７０】
エレクトロニクスデバイスにアルミナ薄膜を形成するときは、回路として所定のパターン状にアルミナ薄膜が形成される場合がある。従来は、蒸着やスパッタリングのような気相法でアルミナ薄膜を形成した後、その上にフォトレジスト膜を設け、リソグラフィ技術により所定のパターンのフォトレジストを形成し、次いで、ウェットエッチング、ドライエッチング、又はプラズマエッチングなどにより所望のパターンのアルミナ薄膜を形成するのが一般的である。しかし、この方法は、工程数が多く複雑であるため、コスト及び量産性に劣る。
【００７１】
この点、本発明のα−アルミナ膜形成用組成物中に、重合性成分及び光重合開始剤を添加することにより、簡単かつ安価にα−アルミナ膜のパターンを形成することができる。すなわち、本発明の組成物を基板上に塗布し、塗布膜にフォトマスクを介して光照射するか、エレクトロンビームにより描画して感光部を硬化させる。その後、溶剤を用いて現像することにより、未感光部の重合性成分及び光重合開始剤が溶解除去され、それに伴い未感光部の焼結体原料が除去されて、感光部が残ったネガ型のパターンが形成される。このパターンは、重合体網中に焼結体原料が取り込まれたものからなっており、さらに焼成することによりパターン状のα−アルミナ膜が得られる。
重合性成分は、感光性樹脂組成物の成分として公知の重合性成分を使用できる。このような重合性成分として、例えば、アルキル（メタ）アクリレート、ヒドロキシアルキル（メタ）アクリレート、ポリアルキレングリコールモノ（メタ）アクリレートのような単官能（メタ）アクリロイル化合物；ポリオール（メタ）アクリレート、ポリエステルポリ（メタ）アクリレート、エポキシ（メタ）アクリレート、ウレタンポリ（メタ）アクリレートのような多官能（メタ）アクリロイル化合物などが挙げられる。中でも、硬化性に優れている多官能（メタ）アクリロイル化合物が好ましく、多官能（メタ）アクリロイル化合物と単官能（メタ）アクリロイル化合物との組合せがより好ましい。
【００７２】
重合性成分は１種を単独で、又は２種以上を組み合わせて使用できる。２種以上を組合せる場合、その配合割合は、硬化性と基板との密着性、柔軟性と硬度の関係、溶媒との相溶性等により適宜定めることができる。
【００７３】
本発明の組成物に重合性成分が含まれる場合、その比率は、組成物全体の１〜１０重量％程度が好ましく、３〜８重量％程度がより好ましい。上記範囲であれば、溶剤による現像後に良好なα−アルミナ膜パターンが得られるとともに、現像時に未感光部分の溶解及び剥離を十分に行うことができ、さらに焼成後に重合性成分由来の炭素が膜内に残存し難い。
【００７４】
光重合開始剤としては、紫外線のような活性光線により活性化されて重合を開始する公知の光重合開始剤を使用することができる。このような公知の光重合開始剤としては、ベンジル、メチルベンゾイルホルメートのようなα−ジケトン類；２−メチル−[４−(メチルチオ)フェニル]−２−モルフォリノ−１−プロパノン、２，２−ジメトキシ−２−フェニルアセトフェノン、１−ヒドロキシシクロヘキシルフェニルケトン、２−ヒドロキシ−２−メチル−１−フェニルプロパン−１−オンのようなアセトフェノン類；ベンゾインメチルエーテルのようなベンゾインエーテル類；ベンゾフェノンのようなベンゾフェノン類；チオキサントン，２−イソプロピルチオキサントンのようなチオキサントン類；ジ−ｔ−ブチルパーオキサイド、過酸化ベンゾイルのような過酸化物；テトラメチルチウラムジスルフフィドのような硫黄化合物；アゾビスイソブチロニトリルのようなアゾ化合物などが挙げられる。
【００７５】
光重合開始剤は、重合反応を開始させ易い波長域、α−アルミナ膜パターンを形成し易い適度な硬化速度、分散液との相溶性などを勘案して適宜選択すればよい。光重合開始剤は、１種を単独で、又は２種以上を組み合わせて使用することができる。
【００７６】
また、光重合開始剤には増感剤を併用しても構わない。光重合開始剤及び増感剤の使用量は、重合性成分の種類などに応じて適宜定めることができる。
（ＩＩ）α−アルミナ膜の形成方法
本発明のα−アルミナ膜の形成方法は、1)前述した本発明のα−アルミナ膜形成用組成物（塗布液）を基板に塗布する工程と、2)塗布膜を１２００〜１４００℃で焼成する工程とを含む方法である。
基板
基板としては、α−アルミナ膜が形成される基板材料として公知の材料の中で、１４００℃程度の焼成によっても変質しない材料からなるものを使用できる。このような基板材料としては、Ａｌ2Ｏ3、ＡｌＮ、Ｓｉ、ＳｉＣ、ＧａＡｓ、ＩｎＰ、ＧａＰ、ＧａＮ、ＺｎＯ、ＭｇＯ、ＬｉＧａＯ2、ＬｉＡｌＯ2、スピネル等を用途に応じて選択して用いることができる。
【００７７】
基板の形状は、特に限定されず、用途に応じて、フィルム（薄膜）状、厚膜状、塊状等の何れであってもよい。本発明方法は塗布法であるため、成型品等の曲面にも容易にα−アルミナ膜を形成できる。
塗布工程
本発明の組成物の基板表面への塗布方法は、特に限定されず、例えばスクリーン印刷法、ロールコート法、ディップコ−ト法、スピンコート法等の公知の塗布方法を採用できる。また、インクジェット法のように塗布と同時にパターン形成を行える方法も印刷法に含まれ、採用できる。特に、ディップコート法、スピンコート法又はインクジェット法が好ましい。塗布時の膜厚は、用途に応じて適宜設定すればよい。
焼成工程
焼成温度は、通常１２００〜１４００℃程度、好ましくは１２５０〜１３５０℃程度とすることができる。上記温度範囲であれば、Ｘ線解析に供する場合にα−アルミナによる反射を十分に示す膜となるとともに、結晶粒の異常成長が起こらず高透過性を示す膜となる。
【００７８】
焼成時間は、例えば１分間〜１０時間程度、好ましくは５分間〜３時間程度とすることができる。上記の範囲であれば、実用的な製造時間内で高結晶性のα−アルミナ膜が得られる。
【００７９】
焼成時の雰囲気は、特に限定されず、例えば大気中、酸素雰囲気中などの種々の雰囲気とすることができる。大気中で焼成することにより十分に高い光透過率を有するα−アルミナ膜が得られる。
硬化工程・現像工程
本発明方法に使用する塗布液(本発明のα−アルミナ膜形成用組成物)が重合性成分及び光重合開始剤を含む場合は、本発明方法は、上記塗布工程と焼成工程との間に、所定のパターン状に重合性成分を硬化させる工程と、溶剤を用いて現像する工程とを含んでいればよい。現像は、重合性成分を溶解する溶媒を用いて、硬化膜が形成された基板を洗浄することにより行えばよい。
（ＩＩＩ）α−アルミナ膜
上述した本発明方法により形成されたα−アルミナ膜は、α−アルミナ含有量が８５重量％以上であり、膜厚が０．６μｍ以上であり、かつ膜厚１．０μｍのときの波長５５０ｎｍの光の透過率が９０％以上であるα−アルミナ膜である。このα−アルミナ膜は、上記説明した本発明方法、すなわち原料組成物の塗布及び焼成によりα−アルミナ膜を形成する方法において、原料組成物の１回塗布及び焼成により得られる。
【００８０】
α−アルミナ含有量は好ましくは９０重量％以上、９９．９５重量％以下、好ましくは９９．５重量％以下である。
【００８１】
また本発明のα−アルミナ膜には、ＳｉＯ2が含まれており、その含有量は通常０．０５〜１５重量％程度、好ましくは０．５〜１０重量％程度である。
【００８２】
本発明のα−アルミナ膜には、実質的に、α−アルミナ及びＳｉＯ2のみ含まれていることが好ましい。
【００８３】
α−アルミナ及びＳｉＯ2の含有量は、塗布液(本発明の組成物)中のアルミナ含量及びＳｉＯ2含量から算出される。
【００８４】
膜厚は、好ましくは１μｍ以上であり、その上限は通常３μｍ程度である。膜厚は反射率分光法により測定した値である。
【００８５】
膜厚１．０μｍのときの波長５５０ｎｍの光の透過率は、好ましくは９０％以上である。この透過率は分光光度計を用いて測定した値である。
（ＩＶ）半導体基板・半導体素子
上記説明した本発明のα−アルミナ膜は、半導体素子、例えば半導体発光素子等に使用することができる。
すなわち、本発明の半導体基板は、基板上の一部又は全部に、本発明のα−アルミナ膜が形成されてなる半導体基板である。本発明の半導体基板には、α−アルミナ膜がパターンニングされたものと、パターンニングされていないものの双方が含まれる。また、本発明の半導体素子は、この半導体基板と、この半導体基板上の一部又は全部に形成された化合物半導体層とを備える半導体素子である。ここでいう化合物半導体層にはバッファー層も含まれる。
詳述すれば、上記説明したようにして基板上にα−アルミナ膜形成用組成物を塗布し、通常、ＵＶ照射後現像し、焼成することにより所定のパターンを有する半導体基板を形成することができる。
上記のように所定のパターンが施されたα−アルミナ膜が形成された半導体基板上の一部又は全部に、場合によりバッファー層を介して化合物半導体を積層することにより半導体発光素子のような半導体素子を製造することができる。
【００８６】
ここで、半導体素子用の基板の材質は特に限定されず、公知の半導体素子用基板を使用できる。このような公知の基板としては、サファイア基板、ＧａＮ基板、ＧａＡｓ基板、ＡｌＮ基板、Ａｌ2Ｏ3基板、Ｓｉ基板、ＳｉＣ基板、スピネル基板、ＩｎＰ基板、ＧａＰ基板、ＺｎＯ基板、ＭｇＯ基板、ＬｉＧａＯ2基板、ＬｉＡｌＯ2基板等が挙げられる。結晶性の良い窒化物半導体を量産性よく形成させるためには、サファイア基板が好ましい。
【００８７】
このα−アルミナ膜を形成したサファイア基板上に、ＨＶＰＥ法やＭＯＣＶＤ法などの公知の方法で例えば窒化物半導体を形成させることができる。この場合、通常、サファイア基板上にＧａＮ、ＡｌＮ、ＧａＡＩＮ等を低温で成長させることにより非単結晶となるバッファー層を形成し、その上にｐｎ接合を有する窒化物半導体を形成させる。半導体発光素子の材料として、ＢＮ、ＳｉＣ、ＺｎＳｅやＧａＮ、ＩｎＧａＮ、ＩｎＡｌＧａＮ、ＡｌＧａＮ、ＢＡｌＧａＮ、ＢＩｎＡｌＧａＮ、ＡｌＩｎＧａＰなど種々の半導体を挙げることができる。特に、紫外領域から可視光の短波長を効率よく発光可能な発光層の材料として、ＡｌやＧａを含む窒化物半導体、ＩｎやＧａを含む窒化物半導体などの窒化物半導体が好適に挙げられ、ＩｎXＡｌYＧａ1-X-YＮ、０≦Ｘ＜１、０≦Ｙ＜１、Ｘ＋Ｙ≦１がより好適に挙げられる。
【００８８】
また、α−アルミナ膜が凹凸の形状を繰り返したパターンで形成されている場合には、得られた基板を用いて発光素子を形成した際に、光の散乱または回折の効率を良好とすることができるため、外部量子効率をさらに向上させることができる。
実施例
以下に、本発明を実施例及び試験例を示してより詳細に説明するが、本発明はこれらの実施例に限定されるものではない。
【００８９】
以下の例において、ベーマイトゾル、並びに水及び／又は有機溶媒に分散性のシリカの平均粒径は動的光散乱法により測定した値である。
被験α−アルミナ膜の波長５５０ｎｍにおける透過率は、分光光度計を用いて測定した値である。
【００９０】
膜厚は、反射率分光法により測定した値である。膜の厚みバラツキは、膜厚測定値から０．２％以内である。
【００９１】
α−アルミナ膜中のアルミナ含量及びＳｉＯ2含量は、塗布液中のアルミナ含量及びＳｉＯ2含量から算出した値である。
【実施例１】
【００９２】
水を分散媒として硝酸で解膠したアルミナ換算濃度１５重量％のベーマイトゾル（一次粒子の平均粒径１０ｎｍ）１００ｇに、ＳｉＯ2成分としてシリカ濃度２０重量％の水分散性シリカ（一次粒子の平均粒径１０ｎｍ）３．９５ｇを添加混合し、水分散体を調製する。
【００９３】
この場合、焼成後の膜中に、アルミナとＳｉＯ2との合計量に対して、アルミナが９５重量％、ＳｉＯ2が５重量％含まれることとなる。
【００９４】
得られる水分散体をサファイア基板上に大気雰囲気下、２０００回転で１５秒間、スピンコーターを用いて塗布した後、電気炉に入れて大気雰囲気中１３００℃で３０分間焼成する。
【００９５】
得られるα−アルミナ薄膜の膜厚は１．５μｍであり、５５０ｎｍにおける波長光の透過率は９１％である。
【実施例２】
【００９６】
実施例１と同様のベーマイトゾル１００ｇに、ＳｉＯ2成分としての３−グリシドキシプロピルトリメトキシシラン３．１１ｇ、及び有機溶媒としてのメタノール１５ｇを添加混合し、水とメタノールとの混合溶媒を分散媒とする分散体を調製する。
【００９７】
この場合、焼成後の膜中に、アルミナとＳｉＯ2との合計量に対して、アルミナが９５重量％、ＳｉＯ2が５重量％含まれることとなる。また、全溶媒に対する水の割合は８５％である。
【００９８】
得られる分散体をサファイア基板上に大気雰囲気下、２０００回転で１５秒間、スピンコーターを用いて塗布した後、電気炉に入れて大気雰囲気中１３００℃で３０分間焼成する。
【００９９】
得られるα−アルミナ薄膜の膜厚は１．３μｍであり、５５０ｎｍにおける波長光の透過率は９２％である。
【実施例３】
【０１００】
実施例１と同様のベーマイトゾル１００ｇ、及び実施例１と同様の水分散性シリカ８．３３ｇに、有機溶媒としてジメチルホルムアミド４０ｇを混合して分散体を調製し、この分散体を６０〜７０℃で加熱することにより濃縮し、水を４０ｇ留去する。この組成物に含まれる全溶媒に対する水の割合をガスクロマトグラフィーにより分析すると５６．４％である。
【０１０１】
分散体中のアルミナ含量をキレート滴定法により分析すると１３．８％である。この場合、得られる膜中にアルミナとＳｉＯ2の合計量に対して、アルミナが９０重量％、ＳｉＯ2が１０重量％含まれることになる。
【０１０２】
得られた分散体をサファイア基板上に大気雰囲気下、２０００回転で１５秒間、スピンコーターを用いて塗布した後、電気炉に入れて大気雰囲気中１３００℃で３０分間焼成する。
【０１０３】
得られるα−アルミナ薄膜の膜厚は１．１μｍであり、５５０ｎｍにおける波長光の透過率は９２％である。
【比較例１】
【０１０４】
ＳｉＯ2成分を使用しない場合
実施例１と同様のベーマイトゾルをサファイア基板上に大気雰囲気下、２０００回転で１５秒間、スピンコーターを用いて塗布した後、電気炉に入れて大気雰囲気中１３００℃で３０分間焼成する。
【０１０５】
得られるα−アルミナ薄膜の膜厚は１．６μｍであり、５５０ｎｍにおける波長光の透過率は６１％である。
【比較例２】
【０１０６】
焼成温度が高すぎる場合
実施例２と同様にして調製した分散体を、サファイア基板上に大気雰囲気下、２０００回転で１５秒間、スピンコーターを用いて塗布した後、電気炉に入れて大気雰囲気中１７００℃で３０分間焼成する。
【０１０７】
得られるα−アルミナ薄膜の膜厚は１．３μｍであり、５５０ｎｍにおける波長光の透過率は７０％である。
【０１０８】
実施例１〜３および比較例１、２により得られる各α−アルミナ薄膜のアルミナ含量、シリカ含量、膜厚、５５０ｎｍの波長光の透過率、焼成温度を以下の表１に示す。
【０１０９】
【表１】
2006056738.tif 000002
表１から明らかなように、本発明の実施例１〜３では、透過率９０％以上という著しく光透過性に優れたα−アルミナ薄膜が得られる。
【０１１０】
これに対して、ＳｉＯ2を生成するゾル又は塩を含まない、ベーマイトゾルからなる塗布膜を焼成した比較例１では、焼成後の膜が白濁しており光透過性に優れたα−アルミナ薄膜を得ることができない。
【０１１１】
また焼成温度が１７００℃と高温である比較例２でも、光透過率が低く、これは結晶の異常粒成長が進行して内部に気孔が発生したためと考えられる。